(57)【特許請求の範囲】
【請求項１】
チタン、タンタル、ニオブ、および、これらの合金のうちのいずれかから成る基体と、
該基体上に積層された、白金族金属およびその酸化物の少なくとも何れかを含む陽極材層と、
該陽極材層の表面に形成されたフッ素樹脂被膜と、
を有し、
前記フッ素樹脂被膜は、前記陽極材層の表面に形成された後、３２５℃〜４００℃の温度で加熱されたものであることを特徴とする不溶性金属電極。
【請求項２】
前記フッ素樹脂被膜は、０．１〜１０μｍの厚さを有していることを特徴とする請求項１に記載の不溶性金属電極。
【請求項３】
チタン、タンタル、ニオブ、および、これらの合金のうちのいずれかから成る基体と、
該基体上に積層された、白金族金属およびその酸化物の少なくとも何れかを含む陽極材層と、
該陽極材層の表面に形成されたフッ素樹脂被膜と、
を有する不溶性金属電極の製造方法であって、
前記基体上に、前記陽極材層を積層し、該陽極材層の表面に前記フッ素樹脂被膜を形成する工程と、
前記フッ素樹脂被膜を形成した後に、３２５℃〜４００℃の温度で前記不溶性金属電極を加熱する工程と、
を含むことを特徴とする不溶性金属電極の製造方法。
【請求項４】
請求項１又は２に記載の不溶性金属電極で形成された陽極と、陰極とを備えていることを特徴とする電解装置。
【請求項５】
請求項４に記載の電解装置を使用して水溶性金属電気めっきを行うことを特徴とするめっき方法。
【発明の詳細な説明】
【技術分野】
【０００１】
本発明は、めっき処理に使用される電解装置に設けられる不溶性金属電極、この不溶性金属電極を備えた電解装置、および、この不溶性金属電極を使用しためっき方法に関する。
【背景技術】
【０００２】
不溶性金属電極を用いて行われる電気分解法においては、陽極面から発生する酸素による電解液中の有機性物質の酸化分解を防止するために、隔膜と呼ばれるイオン交換樹脂の膜で陽極室と陰極室とを隔離する技術が提案されている（例えば、特許文献１参照）。
【先行技術文献】
【特許文献】
【０００３】
【特許文献１】特開平１−２９７８８４号公報
【発明の概要】
【発明が解決しようとする課題】
【０００４】
陽極室と陰極室を隔離する方法として、例えば、図２（ｂ）に示す電解装置３０のように、ポリ塩化ビニル（ＰＶＣ）などの樹脂製の箱（隔膜ボックス３９）を用いて陽極３２の隔離を行う手法がある。この手法では、隔膜ボックスの一部に開口窓を設け、当該開口窓に、隔膜材として機能するイオン交換膜３９ａを額縁のような構造で挟み込み固定している。このような箱型の隔膜室を用いて電気分解を行った場合、図２（ｂ）に示すように、陽極表面に発生した酸素の微小な気泡が箱内に充満し、酸素の気泡で電流の流れを阻害し、めっき処理等の効率が低下することが問題となる。また、このような構成の電解装置においては、箱内に微小な気泡が充満することで陽極の抵抗値が上昇し、消費電力が増加するという欠点もある。さらに、このような構成の電解装置においては、電解槽内にさらに箱が設けられ、その内部に陽極が設けられるという構造となっているため、電解槽のサイズを箱の分だけ大きくしなければならないという欠点があった。
【０００５】
本発明は、上記の問題点に鑑みてなされたものであり、電気分解に使用される電解槽内の有機性物質の酸化分解を抑制することのできる電解装置において、該電解装置の小型化を図ることのできる陽極（すなわち、不溶性金属電極）の構造を提供することを目的とする。
【課題を解決するための手段】
【０００６】
本発明にかかる不溶性金属電極は、上記の課題を解決するために、
チタン、タンタル、ニオブ、および、これらの合金のうちのいずれかから成る基体と、該基体上に積層された、白金族金属およびその酸化物の少なくとも何れかを含む陽極材層と、該陽極材層の表面に形成されたフッ素樹脂被膜と、を有することを特徴としている。
【０００７】
本発明の不溶性金属電極では、上記のように陽極材層の表面にフッ素樹脂の被膜が形成されている。このような構成を有することで、本発明の不溶性金属電極を電解装置の陽極として備えることによって、電解反応中に陽極表面から発生する酸素の微小な気泡の発生を抑え、比較的大粒の気泡として大気中に放出させることができる。したがって、本発明の不溶性金属電極を電解装置の陽極として使用することで、電解装置の電解槽内に拡散する酸素の量を減らすことができ、電解液中に溶解している有機物成分が酸化分解されることを抑制することができるという効果が得られる。
【０００８】
また、本発明の不溶性金属電極は、上記のように陽極材層の表面にフッ素樹脂被膜を形成することで微小な気泡の発生を抑えているため、電極から発生する酸素ガスを遮断するための隔膜ボックスなどを別部材として設ける必要がない。そのため、本発明の不溶性金属電極を電解装置の陽極に使用すれば、装置の小型化を図ることが可能となるとともに、装置の部品点数を減らすことも可能となるという効果が得られる。
【０００９】
本発明の不溶性金属電極において、前記フッ素樹脂被膜は、陽極材層の表面に形成された後、３２５℃〜４００℃の温度で加熱されたものである。フッ素樹脂被膜を３２５℃〜４００℃の温度で加熱することにより、フッ素樹脂を一旦溶融させた後に被膜が形成される。これにより、フッ素樹脂を溶融させない場合と比較して、電極表面からの酸素の微小な気泡の発生をより抑えることができる。
【００１０】
本発明の不溶性金属電極において、前記フッ素樹脂被膜は、０．１〜１０μｍの厚さを有していてもよい。
【００１１】
また、本発明にかかる不溶性金属電極の製造方法は、
チタン、タンタル、ニオブ、および、これらの合金のうちのいずれかから成る基体と、該基体上に積層された、白金族金属およびその酸化物の少なくとも何れかを含む陽極材層と、該陽極材層の表面に形成されたフッ素樹脂被膜と、を有する不溶性金属電極の製造方法であって、前記基体上に、前記陽極材層を積層し、該陽極材層の表面に前記フッ素樹脂被膜を形成する工程と、前記フッ素樹脂被膜を形成した後に、３２５℃〜４００℃の温度で前記不溶性金属電極を加熱する工程と、を含むことを特徴と
【００１２】
本発明の製造方法では、フッ素樹脂被膜を３２５℃〜４００℃の温度で加熱することにより、フッ素樹脂を一旦溶融させた後にフッ素樹脂被膜が形成される。これにより、フッ素樹脂を溶融させない場合と比較して、電極表面からの酸素の微小な気泡の発生をより抑えることができる不溶性金属電極を製造することができる。
【００１３】
また、本発明にかかる電解装置は、上述の何れかの構成を有する本発明の不溶性金属電極で形成された陽極と、陰極とを備えていることを特徴としている。
本発明の電解装置は、本発明の不溶性金属電極を陽極として備えることによって、電解反応中に陽極表面から発生する酸素の微小な気泡の発生を抑え、比較的大粒の気泡として大気中に放出させることができる。したがって、電解装置の電解槽内に拡散する酸素の量を減らすことができ、電解液中に溶解している有機物成分が酸化分解されることを抑制することができる。また、本発明の電解装置では、陽極の表面にフッ素樹脂被膜を形成することで微小な気泡の発生を抑えているため、隔膜ボックスを別部材として設ける必要がない。そのため、装置の小型化を図ることが可能となるとともに、装置の部品点数を減らすことも可能となる。
【００１４】
また、本発明にかかるめっき方法は、本発明の電解装置を使用して水溶性金属電気めっきを行うものである。本発明のめっき方法によれば、電解反応中に陽極表面から発生する酸素の微小な気泡の発生を抑えることができるため、めっき液中に含まれるめっきに必要な有機物成分の酸化分解を抑制しながらめっき被膜を形成することができる。
【発明の効果】
【００１５】
本発明によれば、不溶性金属電極から発生される酸素ガスで電解装置内の有機物成分が酸化分解されることを抑制しつつ、電解装置の小型化を実現することができる。
【図面の簡単な説明】
【００１６】
【図１】本発明の一実施形態の電解装置の構成を示す図である。
【図２】（ａ）は、従来型の電解装置の構成を示す図であり、（ｂ）は、隔膜式の従来型の電解装置の構成を示す図である。
【図３】（ａ）は、本実施の形態の電解装置を使用してめっき処理（電解反応）を行った場合の気泡の発生状態を示す模式図であり、（ｂ）は、図２（ａ）に示す従来型の電解装置を使用してめっき処理（電解反応）を行った場合の気泡の発生状態を示す模式図である。
【発明を実施するための形態】
【００１７】
以下に、本発明について説明するが、本発明は以下の実施形態に限定されるものではなく、本発明の技術思想の範囲内で任意に変形して実施することができる。
本実施の形態では、水溶性金属電気めっきなどの電気分解法において陽極電極として使用される不溶性金属電極、およびその製造方法について説明する。また、本実施の形態では、本実施の形態の不溶性金属電極を陽極として備え、めっき対象物を陰極として備える電解装置、この電解装置を使用して水溶性金属電気めっきを行うめっき方法について説明する。
【００１８】
（１）不溶性金属電極およびその製造方法
本実施の形態では、本発明の不溶性金属電極の一例として、図１に示す電解装置１０内に陽極２として備えられた不溶性金属電極を挙げて説明する。図１に示す電解装置１０は、電解槽１、陽極２、及び陰極３を備えている。また、電解槽１内は、電解液４で満たされている。
【００１９】
図１に示すように、陽極２（不溶性金属電極）は、基体５、基体５上に積層された陽極材層６、及び、陽極材層６の表面に形成されたフッ素樹脂被膜７を含んで構成されている。基体５の材料は、耐薬品性を有するものであれば特に限定はされないが、例えば、チタン、タンタル、ニオブ、および、これらの合金などの弁金属であることが好ましく、これらの中でもチタンがより好ましい。なお、ここで耐薬品性を有するとは、硫酸酸性水溶液などの化学薬品を含む電解液内に置かれた場合に、容易に酸化溶解するなどの化学変化を受け難い性質を有することを意味する。
【００２０】
陽極材層６は、電解液に対して安定に電流を供給できる陽極物質であり、白金族金属またはその酸化物で形成される。白金族金属としては、イリジウム、ルテニウム、白金、パラジウム、ロジウムなどが挙げられる。これらの中でも、酸化イリジウム、白金、酸化ルテニウムを使用することが好ましく、これらの金属または金属酸化物を陽極材層６に用いることによって、長期間にわたり安定に電解反応を行えるという効果が得られる。また、上記の例示した各種金属は、単独で使用してもよいし、複数を組み合わせて使用してもよい。基材５上に陽極材層６を形成する方法については、従来公知の方法を用いて行うことができる。
【００２１】
フッ素樹脂被膜７は、陽極２において陽極材層６が形成されている領域に該陽極材層６の表面を覆うように形成されている。フッ素樹脂被膜７の材料としては、ポリテトラフルオロエチレンなどのフッ素樹脂に分類されるものであれば特に限定はされないが、例えば、テフロン（登録商標）を用いることができる。
【００２２】
フッ素樹脂被膜７の膜厚は、０．１μｍから１０μｍの範囲内であることが好ましい。フッ素樹脂被膜７の膜厚が０．１μｍ未満となると、陽極から発生する酸素がフッ素樹脂被膜を通過してしまう可能性がある。また、フッ素樹脂被膜７の膜厚が１０μｍよりも大きくなると、電気抵抗が高くなってしまうため好ましくない。また、フッ素樹脂被膜７の膜厚が１０μｍよりも大きくなるのは、経済的な面からも好ましくない。
【００２３】
また、陽極材層６上にフッ素樹脂被膜７を形成する場合には、フッ素樹脂コーティング剤液に陽極材層６が形成された基材５を浸漬した後、乾燥させてフッ素樹脂被膜７を形成する。この浸漬と乾燥を繰り返し行って、フッ素樹脂被膜７を所望の膜厚に形成することができる。さらに、本実施の形態においては、フッ素樹脂被膜７を形成した後に、陽極２を電気大気炉中で３２５℃〜４００℃の温度範囲で加熱することが好ましい。フッ素樹脂の融点は３２５℃であるため、このような加熱工程を行うことによって、フッ素樹脂被膜７は、一旦溶融された後に再び凝固されることになる。このようにしてフッ素樹脂を一旦溶融させた後に被膜の形成を行うことにより、フッ素樹脂を溶融させない場合と比較して、電気分解反応時に陽極２から発生する酸素の気泡をより大きなものとすることができ、微小な気泡の発生をより抑えることができる。したがって、電解槽４中に酸素が広く拡散することをより確実に抑えることが可能となる。また、フッ素樹脂被膜７の加熱温度を４００℃以下とすれば、安定なフッ素樹脂被膜の層を得ることができるという効果が得られる。また、フッ素樹脂被膜の加熱温度を４００℃よりも高くすると、フッ素樹脂被膜自体が燃焼してしまうため、フッ素樹脂被膜の効果が得られない。
【００２４】
但し、本発明の不溶性金属電極の作製する場合には、上記のような加熱工程は必ずしも含まれていなくてもよい。フッ素樹脂コーティング剤液中への浸漬と乾燥とを繰り返して形成されたフッ素樹脂被膜であっても、フッ素樹脂被膜が形成されていない場合と比較して微小な気泡の発生を抑えることができる。
【００２５】
（２）電解装置
続いて、図１を参照しながら本実施の形態の電解装置１０について説明する。電解装置１０は、水溶性金属電気めっきなどのめっき処理に使用される電解装置であり、本実施の形態の不溶性金属電極を陽極として備え、めっき対象物を陰極として備えている。すなわち、電解装置１０は、図１に示すように、電解槽１、陽極２、及び陰極３を備えている。電解槽１内には、電解液４が入っている。陽極２の構成は、上記（１）で説明した通りである。電解槽１については、水溶性金属電気めっきなどのめっき処理に一般に使用される電解槽１を用いることができる。陰極３については、めっき対象となる部材（例えば、接点部品、プリント配線基板、ウエハなどの電子部品）を用いる。また、電解液４については、陰極３を構成するめっき対象となる部材にどのようなめっきを施すかによって、その組成は適宜変更される。例えば、めっき対象物に銅めっきを施す場合には、電解液４には硫酸銅めっき液が含まれる。また、電解液４中には、様々な有機物成分も含まれている。この有機物成分としては、例えば、光沢剤、レベリング剤、安定剤などの有機性薬剤が挙げられる。光沢剤は、めっき対象物の表面に形成されるめっき被膜の表面平滑性を保つために使用される。
【００２６】
ここで、比較のために従来型の電解装置の概略構成について、図２（ａ）および図２（ｂ）を参照しながら説明する。
図２（ａ）には、従来型の電解装置２０の構成を示す。電解装置２０は、電解槽１、陽極２２、および、陰極３を備えている。また、電解槽１内は、電解液４で満たされている。陽極２２を除く各構成要素については、本実施形態の電解装置１０とほぼ同様である。陽極２２の構成は、陽極２とは異なっており、基体２５上に陽極材層２６が形成されており、該陽極材層２６上にフッ素樹脂被膜は形成されておらず電解液４に露出している。
【００２７】
そのため、電解装置２０を用いて水溶性金属電気めっきなどのめっき処理（電解反応）を行うと、図３（ｂ）に示すように、陽極面から発生した酸素が微小な気泡の状態で電解液中に拡散する。そして、めっき処理を行う場合に電解液中に含まれる有機性物質は、陽極面から発生した酸素によって酸化分解されてしまう。この結果、電解液中に含まれる有機性物質の量は減少してしまう。したがって、電解装置２０の構成では、めっき処理に必要とされる有機性物質の消耗量が増えてしまい、めっき処理のコストアップにつながる。
【００２８】
これに対して、本実施の形態の電解装置１０では、陽極材層６上にフッ素樹脂被膜７が形成されて陽極材層６上を被覆している。これにより、微小な気泡は電解液４に放出されにくくなり、比較的大きな気泡となった状態で電解液４中に放出される。これは、陽極材層６の表面に発生した微小な気泡が、その上層に設けられたフッ素樹脂被膜７によって閉じ込められた状態となっているためであると考えられる。そして、比較的大きな気泡が電解液４に放出される際には、図１および図３（ａ）に示すように、放出後の早い段階で上昇し、液面から大気中へ放出される。したがって、電解液４中に酸素が広く拡散されることを抑えることができる。
【００２９】
また、図２（ｂ）には隔膜式の従来型の電解装置３０の構成を示す。電解装置３０は、電解槽１、陽極３２、及び、陰極３を備えている。また、電解槽１内は、電解液４で満たされている。これらの各構成要素については、従来型の電解装置２０とほぼ同様である。但し、電解装置３０内には隔膜ボックス３９がさらに設けられており、陽極３２は隔膜ボックス３９の内部に配置されている。隔膜ボックス３９の一部には開口部が設けられており、該開口部には隔膜材３９ａとして不織布が張られている。この構成によれば、陽極３２の構成自体は、従来型の電解装置２０と同じであるため、陽極３２の表面には微小な気泡が発生し、それが電解液４中に拡散されることとなる。
【００３０】
しかし、電解装置３０では、隔膜ボックス３９内に陽極３２が配置されていることで、陽極３２表面に発生する微小な気泡を隔膜ボックス３９内に閉じ込めることができ、陰極３側へ気泡が広く拡散することを抑えられる。但し、電解装置３０では、電解槽１内にさらに隔膜ボックス３９が設けられ、その内部に陽極３２が設けられるという構造となっているため、電解槽１のサイズが大きくなってしまうという問題が生じる。また、電解装置１０と比較して、隔膜ボックス３９という部材を別途必要とするため、部品点数が増えてしまうという問題も生じる。
【００３１】
また、電解装置３０の構成では、隔膜ボックス３９内に酸素ガスを閉じ込めることは可能であるが、隔膜ボックス３９内には多量の酸素ガスが充満することになる。したがって、隔膜ボックス３９内では、充満した酸素の気泡で電流の流れが阻害され、電流値が不安定となってしまう可能性がる。
【００３２】
これに対して、本実施の形態の電解装置１０では、陽極材層６上にフッ素樹脂被膜７が形成されて陽極材層６上を被覆するという比較的簡単な構成で、微小な気泡の発生を抑えることができる。すなわち、本実施の形態の電解装置１０によれば、装置の大型化を抑えつつ、電解液４中への酸素の拡散を抑えることができる。さらに、陽極２の周辺に微小な酸素ガスが充満することもないため、電流値を安定化させることが可能となる。
【００３３】
（３）めっき方法
本発明のめっき方法は、本発明の電解装置を使用して、水溶性金属塩を含むめっき液中で水溶性金属電気めっきを行うという方法である。なお、本発明のめっき方法では、本発明の電解装置を使用して行うこと以外は従来公知のめっき方法を適用することができる。従来公知のめっき方法としては、例えば、特許文献１（特開平１−２９７８８４号公報）、特許文献２（特開２０００−２５６８９８号公報）に記載のめっき方法が挙げられる。
【００３４】
本発明のめっき方法の一例としては、図１に示す電解装置１０を使用して、電解液４として硫酸銅めっき液を使用して、めっき対象であるプリント配線基板を陰極３として、プリント配線基板に銅配線をめっき形成するというものが挙げられる。
【００３５】
〔実施例〕
以下、本発明の実施例について説明する。
本実施例では、上述の実施形態での製造方法にしたがって不溶性金属電極を製造し、該不溶性金属電極を使用して電気分解を行い、酸素ガスの発生状況などを調査した。その結果について、以下に説明する。
〔実施例１〕
先ず、以下の手順で各種の不溶性金属電極（試料Ａ，Ｂ、比較試料Ｃ）を作製した。
【００３６】
市販のチタニウム基体（縦１５０ｍｍ、横５０ｍｍ、厚さ２ｍｍ）に、定法により、酸化イリジウムを２０ｇ／ｍ2となるように塗布した後焼成を行うという工程を繰り返し行い、チタニウム基体に酸化イリジウムが陽極材層として積層された不溶性金属電極を作製した。この試料を、比較試料Ｃとした。
【００３７】
続いて、チタニウム基体に酸化イリジウム層が積層された比較試料Ｃの不溶性金属電極に対して、フッ素樹脂被膜をコーティングした。具体的には、以下の２つの方法によってフッ素樹脂被膜のコーティングを行った。
【００３８】
１つ目の方法では、比較試料Ｃの不溶性金属電極を、フッ素樹脂コーティング液（商品名「フロロサーフ」、株式会社フロロテクノロジー社製）に浸漬させた後乾燥するという工程を繰り返し行い、厚さ１μｍとなるようにフッ素樹脂被膜を形成した。この方法で得られた試料を試料Ａとした。
【００３９】
２つ目の方法では、上記の１つ目の方法と同じ方法で厚さ１μｍのフッ素樹脂被膜が形成された不溶性金属電極を、電気大気炉中で３５０℃、２０分間加熱した。この加熱工程によって、一旦フッ素樹脂被膜を溶融させた後、再び固化させて、表面にフッ素樹脂被膜が形成された不溶性金属電極を作製した。この方法で得られた試料を試料Ｂとした。
【００４０】
以上の手順で作製した試料Ａ，Ｂ、および、比較試料Ｃを、上述の実施形態で説明した電解装置の陽極として使用し、陰極の被めっき品に対して銅めっきの処理を行った。電解液としては、市販の硫酸銅めっき液を使用し、さらに、硫酸銅めっき液に対して市販の有機光沢剤を添加した。本実施例では、硫酸銅めっき液中に添加した有機光沢剤の分解量（消耗量）の測定を行った。
【００４１】
以下の表１には、使用した硫酸銅めっき液の組成と、使用した有機光沢剤の添加量を示す。なお、有機光沢剤には、奥野製薬工業株式会社製のトップルチナＨＶ（商品名）を用いた。
【００４２】
【表１】
0005676515.tif 000002
【００４３】
本実施例におけるめっき条件は、以下の通りである。
（めっき条件）
めっき浴槽（電解槽）：ハーリングセル（１．５Ｌ）（山本鍍金試験器株式会社製）
電流密度（ＤＡ）：０．９Ａ／ｄｍ2
めっき時間：４０分
液温度：２５℃
攪拌：エアー攪拌２．０Ｌ／ｍｉｎ．
また、有機光沢剤の消耗量の評価は、ＣＶＳ分析（ＬＡＴ法）により電解前後の有機光沢剤濃度（トップルチナＨＶ−Ｂの濃度）を測定し、消耗量（分解量）を算出することにより行った。なお、各試料を使用しためっき処理において、電解前の電解液の組成を同じにするために、電解液（めっき液）の調製は一度に行った。
【００４４】
結果を以下の表２に示す。
【００４５】
【表２】
0005676515.tif 000003
【００４６】
硫酸銅めっき液中の有機光沢剤は、電気分解により発生した酸素ガスによって分解され減少する。有機光沢剤が分解されてめっき液中の濃度が減少すると、得られる銅めっき表面が平滑性を無くし、荒れた表面となるため、特にめっき対象物がプリント基板、接点部品などの場合には、商品価値がなくなってしまう。このため、所望とする平滑なめっき表面を得るためには、有機光沢剤の分解量に見合う量の有機光沢剤を補給添加することになる。有機光沢剤は高価であるため、その添加量が増加するとランニングコストの上昇につながる。したがって、有機光沢剤の消耗に伴う補給添加量が少ない程ランニングコストが安くなり、製品コストに大きな影響を与えることになる。
【００４７】
表２に示す本実施例の結果によれば、フッ素樹脂被膜が形成された試料Ａ，Ｂは、フッ素樹脂被膜が形成されていない比較試料Ｃと比較して、有機光沢剤の消耗量（分解量）を低く抑えることができることが確認された。さらに、フッ素樹脂被膜を一旦加熱溶融させて形成した試料Ｂにおいては、有機光沢剤の消耗量をより一層低く抑えることができた。
【００４８】
試料Ｂと比較試料Ｃとの有機光沢剤の消耗量の比較では、比較試料Ｃの消耗量を１００とすると、試料Ｂでは２０〜２５の消耗量であった。つまり、本発明によるフッ素樹脂被膜がコーティングされた不溶性金属電極によれば、従来の不溶性金属電極と比較して７５〜８０％の有機物成分の分解を抑えることができ、これらの有機物成分を有効に利用することが可能となるため、コストダウンにつながることがわかる。
【００４９】
また、本実施例では、各試料の電解処理を行う際に、電解中の陽極面からの酸素ガスの発生状況を観察した。その結果を表３に示す。
【００５０】
【表３】
0005676515.tif 000004
【００５１】
表３に示すように、フッ素樹脂被膜が形成された試料Ａ，Ｂでは、フッ素樹脂被膜が形成されていない比較試料Ｃと比べてガスの発生量を低くすることができた。なお、図３（ａ）は、試料Ｂを使用した場合の酸素ガスの発生状況を模式的に表したものであり、図３（ｂ）は、比較試料Ｃを使用した場合の酸素ガスの発生状況を模式的に表したものである。
【００５２】
図３（ａ）に示すように、フッ素樹脂被膜で覆った試料Ｂの電解においては、陽極から発生した酸素ガスは殆んどめっき浴中に浮遊することなく、真っ直ぐ液面に立ち上がることが確認された。比較試料Ｃでは、細かい気泡がめっき液中に分散しており、この液中に分散した発生初期の酸素によって有機化合物の分解が進行することが判る。
【００５３】
また、試料Ａと試料Ｂとを比較すると、フッ素樹脂被膜を一旦加熱溶融させて形成した試料Ｂにおいては、試料Ａと比較して酸素ガスの発生がより一層抑えられることが確認された。また、試料Ａでは、フッ素樹脂被膜が形成されているものの熱処理が施されていないために、電解処理を開始するとフッ素樹脂被膜が剥がれ落ちることも確認された。
〔実施例２〕
上述の実施例１で作製した試料Ａ，Ｂ、及び比較試料Ｃと同等の不溶性金属電極を用いて、白金族金属の代表である光沢パラジウムめっき液でめっき処理を行った。光沢パラジウムめっき液には、めっき液中に有機光沢剤を添加した。そして、めっき処理において、不溶性金属電極である陽極の表面から発生した酸素ガスによってめっき液中の有機光沢剤が消耗される度合いを調べた。具体的には、試料Ａ，Ｂおよび比較試料Ｃをそれぞれ陽極とし、真鍮板を陰極として電解装置を構成し、真鍮板に対して厚さ３μｍとなるようにパラジウムめっきを行って、真鍮板表面の光沢の度合いを目視によって観察した。光沢の度合いは、「全面光沢」「半光沢」「無光沢」という３つの程度に分類した。これらの各度合いの目安は、以下の通りである。
無光沢：濃度０ｇ／Ｌの有機光沢剤でめっきを行った場合に相当する光沢度
半光沢：濃度５ｇ／Ｌの有機光沢剤でめっきを行った場合に相当する光沢度
全光沢：濃度１０ｇ／Ｌの有機光沢剤でめっきを行った場合に相当する光沢度
本実施例では、パラジウムめっき液としてマテックス・ジャパン株式会社製の「ＰＤ−２」を使用した。また、有機光沢剤はピリジン−２−スルホニルアセトニトリル（Ｃ7Ｈ6Ｎ2Ｏ2Ｓ）含有光沢剤を使用した。パラジウムめっき液の組成、および、めっき液に添加した有機光沢剤の濃度を表４に示す。
【００５４】
【表４】
0005676515.tif 000005
【００５５】
本実施例におけるめっき条件は、以下の通りである。
（めっき条件）
ｐＨ：７．５
液温度：５０℃
陰極：真鍮板（縦４０ｍｍ、横２５ｍｍ、厚さ０．２ｍｍ、表面積約２０ｃｍ2）
攪拌装置：２５０ｒｐｍホッティングスターラー
陰極電流密度（ＤＫ）：２Ａ／ｄｍ2（３μｍ厚：６ｍｉｍとした）
陽極電流密度（ＤＡ）:１Ａ／ｄｍ2
本実施例のめっきテスト中、めっき液中のパラジウム濃度が±２ｇ／Ｌとなるように塩化パラジウムとアンモニア水で調整した。テストは全８回実施し、各テストにおいて、真鍮板に施されたパラジウムめっき厚が３μｍになるまでを１サイクルとした。
【００５６】
上記のようなめっき条件でパラジウムめっきを行うと、初期の段階では「全面光沢」のパラジウムめっき品が得られるが、多くのサイクルを経るにしたがってめっき液中の有機光沢剤の濃度が低下するため、得られるパラジウムめっき品の光沢の度合いは、「全面光沢」から「半光沢」となり、最終的には「無光沢」となる。本実施例では、１回のテストにおいて、めっき処理で得られるパラジウムめっき品の表面が「無光沢」の状態になった時点を終点とした。そして、各テストにおいて終点に達するまでに行ったサイクルの回数を測定した。表５には、その結果を示す。
【００５７】
【表５】
0005676515.tif 000006
【００５８】
不溶性金属電極の表面にフッ素樹脂被膜をコーティングした試料Ａ，Ｂでは、陽極面から発生する酸素ガスによるめっき液中の有機物の酸化分解を防ぐことができたため、比較試料Ｃの場合に比べてめっき液中の有機光沢剤の消耗量を減らすことができた。結果として、表５に示すように、サイクル数を増やすことが可能となった。さらに、フッ素樹脂被膜を加熱処理した試料Ｂでは、試料Ａと比較してかなり多くのサイクルを実施してもめっき表面の光沢を維持することができた。
【００５９】
以上のように、本実施例の結果から、本発明のようなフッ素樹脂被膜のコーティングを施した不溶性金属電極を陽極としてめっき処理を行えば、陽極表面から発生する酸素ガスがめっき液中に拡散することを防止することができ、その結果、めっき液中に含まれる有機物成分である有機光沢剤の分解を抑制することができることが確認された。
【符号の説明】
【００６０】
１…電解槽、２…陽極（不溶性金属電極）、３…陰極、４…電解液、５…基体、６…陽極材層、７…フッ素樹脂被膜、１０…電解装置
【図１】
0005676515.tif 000007
【図２】
0005676515.tif 000008
【図３】
0005676515.tif 000009